반도체 분야에서는 종래부터 실리콘 기판(Si기판)이 기판 재료로서 널리 이용되어 왔지만, 최근에는 이러한 실리콘 기판보다도 물성이 뛰어난 탄화규소 기판(SiC 기판)이 주목을 받고 있다. 이와 같은 탄화규소 기판은 실리콘에 비해 결정의 격자 상수가 작고 밴드 갭이 크다는 특징이나, 결정의 격자 상수가 작기 때문에, 다시 말하면, 원자 간의 결합이 강하기 때문에 식각 가공이 어렵다고 하는 특징을 가지고 있다. 그리고 종래에는 이와 같은 탄화규소 기판을 식각하는 방법으로서, 예를 들어, 특허 문헌 1에 개시된 식각 방법이 제안되어 왔다. 이러한 식각 방법에서는, 소정 형상의 마스크 패턴을 구비하는 이산화규소막(SiO2막)을 탄화규소 기판의 표면에 형성하는 마스크 형성 공정과, 탄화규소 기판을 70℃ 내지 100℃로 가열하고, 상기 이산화규소막을 마스크로 하여 육불화황(SF6) 가스, 산소(O2) 가스 및 아르곤(Ar) 가스의 혼합 가스로 상기 탄화규소 기판을 플라즈마 식각하는 제1 식각 공정과, 탄화규소 기판을 70℃ 내지 100℃로 가열하고 상기 이산화규소막을 마스크로 하여, Ar 가스 및 O2 가스의 혼합 가스로 상기 탄화규소 기판을 플라즈마 식각하는 제2 식각 공정을 순차적으로 실시한다. 상술한 식각 방법에 있어서, 상기 제1 식각 공정 및 상기 제2 식각 공정과 같이 이러한 두 단계로 식각하는 것은, 제1 식각 공정만으로는, 도 5b에 도시한 바와 같이, 식각에 의해 형성된 홀(H)이나 홈(H)의 바닥면의 측벽 측에 홈(서브 트렌치)(H')이 더 형성되어 정밀하게 식각할 수 없기 때문에, 제2 식각 공정을 행하는 것으로서 바닥면을 평탄하게 하고 있다. 한편, 본 출원인은 1단계의 식각 공정만으로 식각이 가능한 식각 방법으로서, 탄화규소 기판을 200℃ 내지 400℃로 가열하고, SF6 가스, 혹은 SF6 가스 및 O2 가스를 포함하는 혼합 가스로 상기 탄화규소 기판을 플라즈마 식각하는 방법을 제안한 바 있다(일본 특허 출원 제2009-246096호). 이와 같은 식각 방법에 있어서, 탄화규소 기판을 200℃ 내지 400℃로 가열하는 것은 주로 다음과 같은 두 가지 이유 때문이다. 다시 말하면, 첫 번째 이유로서는 탄화규소 기판을 구성하는 원자는 그 결합이 끊어지고 나서가 아니면, SF6 가스의 플라즈마화에 의해 생긴 라디칼이나 이온과 반응하기 어렵지만, 해당 탄화규소 기판의 온도가 높은 만큼 원자 간의 결합이 끊어지기 쉬워서, SF6 가스의 플라즈마화에 의해 생긴 라디칼이나 이온과 반응하기 쉽기 때문이다. 즉, 실리콘 기판의 경우는 실리콘의 원자 간 거리가 약 0.25㎚이고 결합 에너지가 약 2eV인 것에 비하여, 탄화규소 기판의 경우는 탄화규소의 원자 간 거리가 약 0.189㎚으로 결합 에너지가 약 4.5eV이며, 실리콘에 비해 원자 간 거리가 짧고 결합 에너지가 높기 때문에, 식각하기 위해서는 큰 에너지를 가하지 않으면 안 되며, 이에 따라서 실리콘 기판과 같이 식각할 수 없다. 또한, 두 번째 이유로서는, 탄화규소 기판(K)의 가열 온도가 낮으면, 도 5b에 도시한 바와 같이, 식각에 의해 형성된 홀(H)이나 홈(H)의 바닥면의 측벽 측에 홈(H')이 더 형성되기 쉽고, 탄화규소 기판(K)의 가열 온도가 높으면, 도 5a에 도시한 바와 같이, 식각이 등방적으로 진행되어 홀(H)이나 홈(H)의 측벽이 식각되어 쉽기(보잉 형상이 형성되기 쉽다) 때문이다.따라서, 탄화규소 기판(K)의 가열 온도를 200℃ 내지 400℃로 하면, 원자 간의 결합이 강한 탄화규소 기판이라도 식각을 효율적으로 진행시킬 수 있고, 또한, 식각 시에 홀(H)이나 홈(H)의 바닥면에 홈(H')이 완전히 형성되지 않거나, 형성되었다고 하더라도 아주 작게 할 수 있으며, 홀(H)이나 홈(H)의 측벽에 대해서도 완전히 식각되지 않거나, 식각되었다고 하더라도 극히 작게 할 수 있다. 그리고 홈(H')이 형성되면 바람직하지 못한 이유로서는, 식각에 의해 형성된 홀(H)이나 홈(H')의 내부에는 절연막이나 전극이 매립되는 것인데, 홈(H')이 형성되어 있으면, 홈(H') 부분에 전계 집중이나 응력이 생기기 쉬워서 소자의 신뢰성이 저하되어 제품 불량을 초래하기 때문이다. 한편, 측벽이 식각되면 바람직하지 못한 이유는, 홀(H)이나 홈(H')의 내부에 절연막이나 전극을 매립할 때에 캐비티가 발생하여 측벽의 막 두께가 불균일해지기 쉬워서 누전의 원인이 되는 등의 제품 불량을 초래하기 때문이다.선행 기술 문헌[특허 문헌]특허 문헌 1：일본 특허 공개 공보 제2008-294210호.
이 문장들은 임의의 순서로 섞여 있습니다. 모든 문장을 활용하여 원본 단락의 순서와 내용을 올바른 순서로 재구성하세요.
#문장 리스트: ['즉, 실리콘 기판의 경우는 실리콘의 원자 간 거리가 약 0.25㎚이고 결합 에너지가 약 2eV인 것에 비하여, 탄화규소 기판의 경우는 탄화규소의 원자 간 거리가 약 0.189㎚으로 결합 에너지가 약 4.5eV이며, 실리콘에 비해 원자 간 거리가 짧고 결합 에너지가 높기 때문에, 식각하기 위해서는 큰 에너지를 가하지 않으면 안 되며, 이에 따라서 실리콘 기판과 같이 식각할 수 없다.', "그리고 홈(H')이 형성되면 바람직하지 못한 이유로서는, 식각에 의해 형성된 홀(H)이나 홈(H')의 내부에는 절연막이나 전극이 매립되는 것인데, 홈(H')이 형성되어 있으면, 홈(H') 부분에 전계 집중이나 응력이 생기기 쉬워서 소자의 신뢰성이 저하되어 제품 불량을 초래하기 때문이다.", '한편, 본 출원인은 1단계의 식각 공정만으로 식각이 가능한 식각 방법으로서, 탄화규소 기판을 200℃ 내지 400℃로 가열하고, SF6 가스, 혹은 SF6 가스 및 O2 가스를 포함하는 혼합 가스로 상기 탄화규소 기판을 플라즈마 식각하는 방법을 제안한 바 있다(일본 특허 출원 제2009-246096호).', '반도체 분야에서는 종래부터 실리콘 기판(Si기판)이 기판 재료로서 널리 이용되어 왔지만, 최근에는 이러한 실리콘 기판보다도 물성이 뛰어난 탄화규소 기판(SiC 기판)이 주목을 받고 있다.', '이와 같은 식각 방법에 있어서, 탄화규소 기판을 200℃ 내지 400℃로 가열하는 것은 주로 다음과 같은 두 가지 이유 때문이다.', "한편, 측벽이 식각되면 바람직하지 못한 이유는, 홀(H)이나 홈(H')의 내부에 절연막이나 전극을 매립할 때에 캐비티가 발생하여 측벽의 막 두께가 불균일해지기 쉬워서 누전의 원인이 되는 등의 제품 불량을 초래하기 때문이다.선행 기술 문헌[특허 문헌]특허 문헌 1：일본 특허 공개 공보 제2008-294210호.", '이와 같은 탄화규소 기판은 실리콘에 비해 결정의 격자 상수가 작고 밴드 갭이 크다는 특징이나, 결정의 격자 상수가 작기 때문에, 다시 말하면, 원자 간의 결합이 강하기 때문에 식각 가공이 어렵다고 하는 특징을 가지고 있다.', "상술한 식각 방법에 있어서, 상기 제1 식각 공정 및 상기 제2 식각 공정과 같이 이러한 두 단계로 식각하는 것은, 제1 식각 공정만으로는, 도 5b에 도시한 바와 같이, 식각에 의해 형성된 홀(H)이나 홈(H)의 바닥면의 측벽 측에 홈(서브 트렌치)(H')이 더 형성되어 정밀하게 식각할 수 없기 때문에, 제2 식각 공정을 행하는 것으로서 바닥면을 평탄하게 하고 있다.", '다시 말하면, 첫 번째 이유로서는 탄화규소 기판을 구성하는 원자는 그 결합이 끊어지고 나서가 아니면, SF6 가스의 플라즈마화에 의해 생긴 라디칼이나 이온과 반응하기 어렵지만, 해당 탄화규소 기판의 온도가 높은 만큼 원자 간의 결합이 끊어지기 쉬워서, SF6 가스의 플라즈마화에 의해 생긴 라디칼이나 이온과 반응하기 쉽기 때문이다.', "또한, 두 번째 이유로서는, 탄화규소 기판(K)의 가열 온도가 낮으면, 도 5b에 도시한 바와 같이, 식각에 의해 형성된 홀(H)이나 홈(H)의 바닥면의 측벽 측에 홈(H')이 더 형성되기 쉽고, 탄화규소 기판(K)의 가열 온도가 높으면, 도 5a에 도시한 바와 같이, 식각이 등방적으로 진행되어 홀(H)이나 홈(H)의 측벽이 식각되어 쉽기(보잉 형상이 형성되기 쉽다) 때문이다.따라서, 탄화규소 기판(K)의 가열 온도를 200℃ 내지 400℃로 하면, 원자 간의 결합이 강한 탄화규소 기판이라도 식각을 효율적으로 진행시킬 수 있고, 또한, 식각 시에 홀(H)이나 홈(H)의 바닥면에 홈(H')이 완전히 형성되지 않거나, 형성되었다고 하더라도 아주 작게 할 수 있으며, 홀(H)이나 홈(H)의 측벽에 대해서도 완전히 식각되지 않거나, 식각되었다고 하더라도 극히 작게 할 수 있다.", '그리고 종래에는 이와 같은 탄화규소 기판을 식각하는 방법으로서, 예를 들어, 특허 문헌 1에 개시된 식각 방법이 제안되어 왔다.', '이러한 식각 방법에서는, 소정 형상의 마스크 패턴을 구비하는 이산화규소막(SiO2막)을 탄화규소 기판의 표면에 형성하는 마스크 형성 공정과, 탄화규소 기판을 70℃ 내지 100℃로 가열하고, 상기 이산화규소막을 마스크로 하여 육불화황(SF6) 가스, 산소(O2) 가스 및 아르곤(Ar) 가스의 혼합 가스로 상기 탄화규소 기판을 플라즈마 식각하는 제1 식각 공정과, 탄화규소 기판을 70℃ 내지 100℃로 가열하고 상기 이산화규소막을 마스크로 하여, Ar 가스 및 O2 가스의 혼합 가스로 상기 탄화규소 기판을 플라즈마 식각하는 제2 식각 공정을 순차적으로 실시한다.']